(57)【特許請求の範囲】
【請求項１】
２重構造からなる高耐候防草シートであって、表層と裏層とを結合させた接結部および表層と裏層とを結合させない非接結部を有する２重織編地からなり、前記接結部を点在させてなり、前記表層が、２２０〜７００ｎｍの波長領域の透過率が５％以下であり、前記２重織編地を構成する糸の総繊度が７７〜３３０ｄｔｅｘでかつ、単糸繊度が１．０〜５．０ｄｔｅｘである高耐候防草シート。
【請求項２】
前記接結部の総面積率が全体の０．３〜２０％であることを特徴とする請求項１に記載の高耐候防草シート。
【請求項３】
前記接結部の１つ当たりの面積が０．２５〜１００．０ｃｍ２であることを特徴とする請求項１又は２に記載の高耐候防草シート。
【請求項４】
前記接結部の間隔が１〜１００ｃｍであることを特徴とする請求項１乃至３に記載の高耐候防草シート。
【請求項５】
前記表層および裏層は、組織が綾織であることを特徴とする請求項１乃至４のいずれかに記載の高耐候防草シート。
【請求項６】
前記高耐候防草シートは、保持強度が４００Ｎ／２．５４ｃｍ以上であることを特徴とする請求項１乃至５のいずれかに記載の高耐候防草シート。
【請求項７】
前記高耐候防草シートは、貫通抵抗が１０Ｎ以上であることを特徴とする請求項１乃至６のいずれかに記載の高耐候防草シート。
【発明の詳細な説明】
【技術分野】
【０００１】
本発明は、土壌の上に敷設し、農業分野や土木分野にて、雑草等の繁殖を抑えるために用いられる高耐候防草シートに関し、詳しくは、耐候性、耐貫通性、施工性に優れ、さらには充分な遮光性を有する高耐候防草シートに関する。
【背景技術】
【０００２】
防草シートは、土壌への光を遮り雑草の繁殖を抑える防草効果を有しており、建物や街路樹の周囲の美観を維持するため、あるいは、果樹園や野菜園等の栽培地面に直接敷設して果樹や野菜の生育環境を整えるために用いられる。
【０００３】
従来、ビニールシートやゴム引きの織物シート等を土壌の上に敷設するといった手段がとられていたが、シートに透水性がなく水が地中に浸透せず、樹木の間に敷設した場合、土壌が乾燥するため樹木が枯死する問題があった。
【０００４】
このような問題を解決するために近年では、防草手段としては、透水性の観点から不織布、織物などの布帛を敷設するという手段がとられていた。
【０００５】
例えば、特許文献１には、織物による多重構造からなる防草シートが開示されている。しかしながら、多重構造であるため遮光性には優れているが、層同士を結合させる接結部が全面に設けられているため、シートを構成する全繊維が直接日射を受け、屋外で長期使用するとシート全体が劣化するおそれがあった。また、遮光性、透水性はあるものの、繊維間の隙間が大きく、貫通力の高いチガヤ、スギナなどにおいては、シート貫通を完全に抑えることができないおそれもあった。
【０００６】
また例えば、特許文献２には、改質アスファルト層と不織布を有する多層構造からなる防草シートが開示されている。しかしながら、改質アスファルト層を２層設けており耐貫通性は優れているが、シート自体が硬く、施工性に劣るおそれがあった。
【先行技術文献】
【特許文献】
【０００７】
【特許文献１】特開２００４−７３１４６号公報
【特許文献２】特開２００９−１３８４８６号公報
【発明の概要】
【発明が解決しようとする課題】
【０００８】
本発明は、上記課題を解決するために、耐候性、耐貫通性、施工性に優れ、さらに充分な遮光性を有する防草シートを提供することを目的とする。
【課題を解決するための手段】
【０００９】
即ち、本発明は２重構造からなる高耐候防草シートであって、表層と裏層とを結合させた接結部および表層と裏層とを結合させない非接結部を有する２重織編地からなり、前記接結部を点在させてなり、前記表層が、２２０〜７００ｎｍの波長領域の透過率が５％以下であり、前記２重織編地を構成する糸の総繊度が７７〜３３０ｄｔｅｘでかつ、単糸繊度が１．０〜５．０ｄｔｅｘである高耐候防草シートである。
ここで、前記接結部の総面積率が全体の０．３〜２０％であることが好ましい。
また、前記接結部の１つ当たりの面積が０．２５〜１００．０ｃｍ２であることが好ましい。
また、前記接結部の間隔が１〜１００ｃｍであることが好ましい。
また、前記表層および裏層は、組織が綾織であることが好ましい。
また、前記高耐候防草シートは、保持強度が４００Ｎ／２．５４ｃｍ以上であることが好ましい。
また、前記高耐候防草シートは、貫通抵抗力が１０Ｎ以上であることが好ましい。
【発明の効果】
【００１０】
本発明の高耐候防草シートは、耐候性、耐貫通性、施工性に優れ、さらに充分な遮光性を有する効果を奏する。
【図面の簡単な説明】
【００１１】
【図１】本発明に係る高耐候防草シートを模式的に示す平面図である。
【図２】図１のＡ−Ａ´においての模式的に示す断面図である。
【発明を実施するための形態】
【００１２】
以下、本発明の実施の形態について説明する。
本発明は、２重構造からなる高耐候防草シートであって、表層と裏層とを結合させる接結部および表層と裏層とを結合させない非接結部を有する２重織編地からなり、前記接結部を点在させてなる高耐候防草シートである。
【００１３】
本発明は例えば図１に示すように、両端部に結合帯６を設け、それ以外の部分に接結部４が点在しており、図２の断面図に示すように表層２と裏層３を接結部４により結合させた接結部４と、結合させていない非接結部５を設けてなる高耐候防草シート１である。
【００１４】
本明細書で用いる「接結部」とは、接結点の集合体であり、隣り合う接結点の間隔が１ｃｍ未満であれば、１つの接結部４とみなす。ここでいう接結点は、表層２と裏層３とを結合するために表裏層同士が織り又は編み込まれている箇所を示す。
【００１５】
また、接結部４の配置位置としては、特に限定されるものではなく、例えば、格子状、千鳥状、ランダム状などが挙げられる。なかでも、生産性、作業性の点で図１のような格子状が好ましい。
【００１６】
また、接結部４の形状としては、特に限定されるものではなく、例えば、四角形、三角形、円形、楕円形、星形などが挙げられる。なかでも生産性の点で図１のような四角形が好ましい。
【００１７】
また、高耐候防草シート１は、短手方向の両端部の表層２と裏層３とを結合させた、結合帯６を設けることが好ましい。結合帯６を設けることで、施工時に安定した作業が可能となり、施工後のシートに風などで起こる捲れ、バタつきを軽減することができる。結合帯６としては、接結、熱融着、接着剤、縫製などによる結合が挙げられる。なお、結合帯６を接結により設けた場合、結合帯６は本発明の接結部４に含まれない。
【００１８】
本発明の透耐候防草シート１は、２重構造の表層２と裏層３に接結部４と非接結部５を有する構造である。非接結部５おいては表層２と裏層３が分離し、重ねた２層の織編地となるため、遮光性を容易に得ることができる。また、植物が２層の織編地を貫通することは一単層よりも困難となり、耐貫通性も向上する。さらに、表層２により日射の影響から裏層３を保護し、シート全体として強度を保持し、耐候性を維持することができる。
【００１９】
また、接結部４を点在させることで、表層２と裏層３とのズレ、たるみを軽減でき優れた施工性を得るとともに、裏層３の繊維の強度劣化を結節部４のみで抑えることが可能となる。さらに、接結部４は、施工時の寸法の目安とすることができ、作業性が向上する。
【００２０】
接結部４の１つ当たりの面積が０．２５〜１００．０ｃｍ２であることが好ましい。０．２５ｃｍ２以上であれば、表層２と裏層３のズレや外部からの力により接結部４の繊維が破断されることを防止できる。また、面積が１００．０ｃｍ２以下であれば、表層２と裏層３の結合を維持しながら、シートの耐候性を維持することができる。
【００２１】
また、接結部４の総面積率が全体の０．３〜２０％であることが好ましい。０．３％以上であれば、表層２と裏層３の分離を抑え、さらには施工中のシワ、たわみも軽減できる。また、２０％以下であると裏層３の繊維の劣化する面積を小さくすることができ、耐候性を維持することができる。本発明における総面積率とは、高耐候防草シート１のタテ１００ｃｍ×ヨコ１００ｃｍおける接結部４の総面積の割合を示す。任意に選ばれた５ヶ所で総面積率を測定し、それぞれの総面積率から平均値を算出する。
【００２２】
また、接結部４の間隔、すなわち、隣り合う接結部４同士の最短距離が１〜１００ｃｍであることが好ましい。より好ましくは３〜７０ｃｍである。１ｃｍ以上であれば、隣り合う接結部４の劣化の影響を受けることなく耐候性を維持することができる。また、１００ｃｍ以下であれば、施工時のシワ、たわみなどの発生を抑制でき、施工性が向上する。さらに風などの外部からの力により接結部４の破断、裂けを軽減することもできる。
【００２３】
本発明の表層２および裏層３で使用される繊維種としては、ポリエステル、ポリアミド、ポリプロピレン等の合成繊維が強度や耐候性が良好である点で好ましく例示できる。
【００２４】
また、使用される糸の構成としては、総繊度７７〜３３０ｄｔｅｘでかつ単糸繊度１．０〜５．０ｄｔｅｘが製織性良好であることから好ましい。この範囲であれば、柔軟性に優れ、施工性、作業性が向上する。
【００２５】
また、原着糸を使用してもよく、黒、グレー、茶、青、緑などの原着糸が挙げられる。なかでも、遮光性により優れる点で黒色の原着糸が好ましい。
【００２６】
また、さらに必要に応じて、前記繊維に耐候剤を含有させ、シートの耐候性を向上させることが好ましい。含有させる耐候剤としては、ベンゾトリアゾール系、ベンゾフェノン系などの紫外線吸収剤が挙げられる。また、本発明においては、耐候剤以外にも難燃剤、除草剤、防かび剤、防虫剤などを含有させてもよい。
【００２７】
本発明は、図２に示すように、表層２および裏層３の２重織編地からなる。２重織編地の種類としては特に限定されず、経２重織物、緯２重織物および経緯２重織物などの２重織地や、ダブルデンビーおよびダブルラッセルなどの２重経編地、ダブルジャージーなどの２重緯編地などが使用できる。なかでも、耐貫通性、遮光性の観点から経緯２重織物が好ましい。
【００２８】
また、表層２および裏層３の織編構成の組織としては特に限定されず、平織、綾織、朱子織などの織組織や、平編、ゴム編、パール編などの緯編組織、トリコット、ラッセルなどの経編組織、あるいはそれらの併用あるいはそれらの変形組織などがあり要求特性に応じ適宜選定すればよい。又、糸使い、密度などもシート要求特性に応じ適宜選定すればよい。なかでも、耐貫通性と遮光性の両立の観点から綾織が好ましい。
【００２９】
表層２は、裏層３の保護層となっており、紫外線の入射を遮ることで裏層３の劣化を防ぐことができる。表層２は、２２０〜７００ｎｍの波長領域の透過率が５％以下であることが好ましく、さらに好ましくは２％以下である。透過率が５％以下であれば、表層２が紫外線の入射を抑えることで、裏層３への紫外線の影響が少なくシート全体の強度劣化を防ぐことができる。
【００３０】
本発明の高耐候防草シート１は、遮光率が９５％以上であることが好ましく、さらに好ましくは９８％以上である。遮光率が９５％以上であれば、シートの施工された地面の雑草の成長を阻害し、防草効果が向上する。なお、遮光率は非接結部５にて測定する。
【００３１】
本発明の高耐候防草シート１は、透水係数が１．０×１０−３ｃｍ／ｓｅｃ以上であることが好ましい。透水係数が１．０×１０−３ｃｍ／ｓｅｃ以上であれば、シート下の土壌の乾燥を防ぎ、雨水などの水を速やかに地中へ浸透させることができる。なお、透水係数は非接結部５にて測定する。
【００３２】
本発明の高耐候防草シート１は、引張強度がタテ１０００Ｎ／２．５４ｃｍ、ヨコ８００Ｎ／２．５４ｃｍ以上であることが好ましい。この強度を満たしていれば、シート施工時の破れを防ぐことができる。なお、引張強度は非接結部５にて測定する。
【００３３】
本発明の高耐候防草シート１は、耐候処理後の保持強度が４００Ｎ／２．５４ｃｍ以上であることが好ましい。この範囲であれば、屋外で長期間使用してもシートに裂け、破れを軽減することができる。本発明における保持強度とは、超促進耐候性試験機を使用し、温度６０±３℃で積算紫外線エネルギー量が１，３００ＭＪ／ｍ２（実曝５年相当）となるように設定し、この条件にて紫外線照射後の引張強度のことを示す。なお、保持強度は非接結部５にて測定する。
【００３４】
本発明の高耐候防草シート１は、貫通抵抗力が１０Ｎ以上であることが好ましい。１０Ｎ以上であれば、貫通力の高い雑草の新芽などによるシートの貫通を抑性することができる。尚、本発明における貫通抵抗力とは、ＡＳＴＭ  Ｄ  ４８３３（ジオテキスタイル（土木用繊維材料）の貫通強度）の測定方法に準拠し、測定治具については、貫通力の高い雑草の一つであるチガヤの新芽を想定して作成した直径２ｍｍΦ、長さ４ｃｍの鉄製円柱を研磨し、先端３ｃｍ部分を円錐とした針（以下、チガヤ針とする）の貫通抵抗力で評価する。なお、貫通抵抗力は非接結部５にて測定する。
【実施例】
【００３５】
以下の実施例によって、本発明の高耐候防草シートを具体的に説明するが、本発明はこれら実施例に限定されるものではない。
１．透過率
各シートの表層において、分光光度計（（株）島津製作所製  紫外・可視・近赤外分光光度計ＵＶ−３６００）を使用し、２２０〜７００ｎｍの波長領域の透過率を測定した。そして、５％以下であれば、透過性がないと判断した。比較例１は、表層と裏層とが分離していないため測定できなかった。
２．貫通抵抗力
各シートの非接結部を、ＡＳＴＭ  Ｄ  ４８３３（ジオテキスタイル（土木用繊維材料）の貫通強度）の測定方法に準じて測定した。貫通治具については、チガヤ針を使用した。比較例１は、全面に接結部を設けているため、接結部で測定を行った。貫通抵抗力は、得られた抵抗力の最大値３点の平均値である。そして、１０Ｎ以上であれば、貫通抵抗があると判断した。
３．遮光率
各シートの非接結部を、ＪＩＳ  Ｌ  １０５５  Ａ法（カーテンの遮光性試験方法  試験片装着前照度１０００００ ｌｘ）に準じて測定した。比較例１は、全面に接結部を設けているため、接結部で測定を行った。そして、９５％以上であれば、遮光性があると判断した。
４．引張強度
各シートの非接結部を、ＪＩＳ  Ｌ  １０９６  Ａ法（一般織物の試験方法）に準じて測定した。比較例１は、全面に接結部を設けているため、接結部で測定した。そして、タテ１０００Ｎ／２．５４ｃｍ以上，ヨコ８００Ｎ／２．５４ｃｍ以上であれば、強度ありと判断した。
５．保持強度
『ＥＹＥ  ＳＵＰＥＲ  ＵＶ  ＴＥＳＴＥＲ』岩崎電気（株）製を使用し、温度６０±３℃で積算紫外線エネルギー量が１，３００ＭＪ／ｍ２（実曝５年相当）となるように設定し、この条件にて照射後での各シートの非接結部をＪＩＳ  Ｌ  １０９６  Ａ法（一般織物の試験方法）に準じて引張強度を測定した。比較例１は、全面に接結部を設けているため、接結部で測定を行った。そして、４００Ｎ／２．５４ｃｍ以上であれば耐候性ありと判断した。
６．透水係数
ＪＩＳ  Ａ  １２１８（土の透水試験法）に準じて測定した。比較例１は、全面に接結部を設けているため、接結部で測定を行った。そして、透水係数が１．０×１０−３ｃｍ／ｓｅｃ以上であれば、実際の使用上において問題とならず、透水性があると判断した。
７．耐候性
タテ７０ｃｍ×ヨコ３０ｃｍの少なくとも１つ接結部４を設けた各シートをＪＩＳ  Ｂ  ７７５１（紫外線カーボンアーク灯式の耐候性試験機）に規定される方法に準じて２０日間（５年相当）継続して処理を行った。処理後のシートを平らな土壌に施工したのち、任意に選ばれた１０人にシートの上をタテ方向に５０往復歩いてしてもらいシート状態を確認した。
[評価基準]
○ 破れ、裂けが見られない。
△ 破れ、裂けが少し見られ、土壌が僅かに露出している。
× 破れ、裂けが見られ、土壌が大きく露出している。
８．耐貫通性
チガヤなどの貫通力の高い雑草が群植されている土壌の上にタテ２００ｃｍ×ヨコ１００ｃｍの各シートを３ヵ月間、実曝評価を行い、シート状態を目視で確認した。
[評価基準]
○ 雑草がシートを貫通していない。
△ １〜３本の雑草がシートを貫通している。
× ４本以上の雑草がシートを貫通している。
９．施工性
中央に高さ２０ｃｍ×タテ６０ｃｍ×ヨコ６０ｃｍとなるよう土を盛り上げたタテ３００ｃｍ×ヨコ３００ｃｍの土壌に各シートを施工する際の、シワ、たるみなどのシート状態を確認した。
[評価基準]
段差でのシートの土壌追従性と、施工性を目視にて確認した。
○ シワ、たわみがなく、施工性が良好である。
△ ほとんどシワ、たわみなく、施工性がやや良好である。
× シワ、たわみが発生し、施工性が不良である。
【００３６】
以下に述べる実施例、比較例はエアージェット織機（豊田自動織機社製）により織成し、上記測定方法に従って、各特性を評価した。
〔実施例１〕
タテ糸にポリエステル  黒原着加工糸  １６７ｄｔｅｘ／３６ｆ（ＮＡＮ  ＹＡ  ＰＬＡＳＴＩＣＳ  ＣＯＲＰＯＲＡＴＩＯＮ製（以下、ＮＡＮ  ＹＡ製））、ヨコ糸にポリエステル  黒原着加工糸  １６７ｄｔｅｘ／３６ｆ（ＮＡＮ  ＹＡ製）を用いて、綾織の経緯２重織物を形成し、結合帯として短手方向の両端１．５ｃｍに連続的に接結させ、袋状に織成した。また、両端以外に点在させる接結部の形状がタテ３ｃｍ×ヨコ３ｃｍの四角形、一つ当たりの面積が９．０ｃｍ２、総面積率が０．５％、間隔を５０ｃｍとし、格子状に設けた。なお、表層の透過率は１．０％であった。
【００３７】
〔実施例２〕
接結部の形状がタテ４ｃｍ×ヨコ４ｃｍの四角形、一つ当たりの面積が１６．０ｃｍ２、総面積率が１７．６％、間隔が１０ｃｍとなるように設けた以外は実施例１と同様に織成した。
【００３８】
〔実施例３〕
接結部の間隔が１００ｃｍ、総面積率が０．３％となるように接結部を設けた以外は、実施例１と同様に織成した。
【００３９】
〔実施例４〕
接結部の間隔が１０ｃｍ、一つ当たりの面積が０．２５ｃｍ２、総面積率が０．３％となるように接結部を設けた以外は、実施例１と同様に織成した。
【００４０】
〔実施例５〕
接結部の間隔が２５ｃｍ、一つ当たりの面積が１００．０ｃｍ２、総面積率が２０．０％となるように接結部を設けた以外は、実施例１と同様に織成した。
【００４１】
〔実施例６〕
表層の透過率が５．０％になるように織成した以外は、実施例１と同様に織成した。
【００４２】
〔実施例７〕
シートの織組織を平織の経緯２重織とし、表層の透過率が３．０％になるように織成した以外は実施例１と同様に織成した。
【００４３】
〔比較例１〕
タテ糸にポリエステル  黒原着加工糸  ８４ｄｔｅｘ／３６ｆ（ＮＡＮ  ＹＡ製）、ヨコ糸にポリエステル  黒原着加工糸  １６７ｄｔｅｘ／３６ｆ（ＮＡＮ  ＹＡ製）を用いて、朱子織の経緯２重織物（密度：経３０９本／２．５４ｃｍ、緯１００本／２．５４ｃｍ）を形成し、全面に接結部を設けるように織成した。
【００４４】
【表１】
0006501471.tif 000002
【符号の説明】
【００４５】
１  高耐候防草シート
２  表層
３  裏層
４  接結部
５  非接結部
６  結合帯
【図１】
0006501471.tif 000003
【図２】
0006501471.tif 000004